(57)【特許請求の範囲】
【請求項１】
少なくとも１つの重合可能なエチレン性不飽和モノマーおよび少なくとも１つの、低温重合、熱重合および／または光重合用の開始剤を含む歯科材料であって、温度に依存して可逆的に色が変化する少なくとも１つのサーモクロミック色素をさらに含むことを特徴とする、歯科材料。
【請求項２】
請求項１に記載の歯科材料であって、モノマーとして、一官能性メタクリレートおよび／または多官能性メタクリレートを含むことを特徴とする、歯科材料。
【請求項３】
請求項１または２に記載の歯科材料であって、１０重量％を超えるモノマーを含むことを特徴とする、歯科材料。
【請求項４】
請求項１〜３のうちのいずれか１項に記載の歯科材料であって、０．０１〜２重量％のサーモクロミック色素を含むことを特徴とする、歯科材料。
【請求項５】
請求項１〜４のうちのいずれか１項に記載の歯科材料であって、体温では無色でありかつ冷却の際に色の可逆的変化を起こす、サーモクロミック色素を含むことを特徴とする、歯科材料。
【請求項６】
請求項５に記載の歯科材料であって、前記サーモクロミック色素が２９℃以下の温度で変色することを特徴とする、歯科材料。
【請求項７】
請求項４に記載の歯科材料であって、前記サーモクロミック色素が４０〜６０℃の温度で変色することを特徴とする、歯科材料。
【請求項８】
請求項１〜７のうちのいずれか１項に記載の歯科材料であって、前記サーモクロミック色素が電子供与体および電子受容体を含むことを特徴とする、歯科材料。
【請求項９】
請求項１〜７のうちのいずれか１項に記載の歯科材料であって、前記サーモクロミック色素が酸応答成分および酸性成分を含むことを特徴とする、歯科材料。
【請求項１０】
請求項１〜７のうちのいずれか１項に記載の歯科材料であって、前記サーモクロミック色素が液晶コレステロール誘導体を含むことを特徴とする、歯科材料。
【請求項１１】
請求項１〜１０のうちのいずれか１項に記載の歯科材料であって、有機フィラーおよび／または無機フィラーを含むことを特徴とする、歯科材料。
【請求項１２】
請求項１１に記載の歯科材料であって、１０〜９０重量％のフィラーを含むことを特徴とする、歯科材料。
【請求項１３】
請求項１〜１２のうちのいずれか１項に記載の歯科材料であって、以下：
（ａ）１０重量％より多く９９．９８重量％までの重合可能なモノマー；および／または
（ｂ）０．０１〜２重量％のサーモクロミック色素；および／または
（ｃ）０．０１〜５重量％の重合開始剤；および／または
（ｄ）０重量％から８９．９８重量％未満までのフィラー
を含むことを特徴とする、歯科材料。
【請求項１４】
請求項１３に記載の歯科材料であって、０．０１〜５重量％のさらなる添加剤を含むことを特徴とする、歯科材料。
【請求項１５】
請求項１３または１４に記載の歯科材料であって、
（ａ）２０重量％より多く９０重量％までの重合可能なモノマー；および／または
（ｂ）０．１〜０．５重量％のサーモクロミック色素；および／または
（ｃ）０．１〜３重量％の重合開始剤；および／または
（ｄ）１０〜８０重量％のフィラー
を含むことを特徴とする、歯科材料。
【請求項１６】
請求項１４または１５に記載の歯科材料であって、
（ｄ）２０〜７０重量％のフィラー
を含むことを特徴とする、歯科材料。
【請求項１７】
歯科材料を作製するための請求項１〜１６のいずれか一項に記載の歯科材料の使用。
【請求項１８】
歯科材料を作製する方法であって、請求項１〜１６のいずれか一項に記載の歯科材料を使用する工程を包含する、方法。
【発明の詳細な説明】
【０００１】
【発明の属する技術分野】
本発明は、サーモクロミック（ｔｈｅｒｍｏｃｈｒｏｍｉｃ）色素を含みかつ温度が変化する場合に色の可逆的変化を示す、歯科材料に関する。
【０００２】
【従来の技術】
美的理由のため、歯の色をした修復材料が、保存修復学においてますます使用されている。これらの材料は、天然の歯物質と視覚的に区別することが困難であり得るという不利を有し、その結果、過剰な材料の除去および例えば充填剤の再加工および適合もまた困難になっている。その結果、しばしば、健康な歯物質が、不必要に除去されるか、または一方では、過剰な歯科材料が見逃され、次いでその過剰な歯科材料は、保持する隙間として、プラークの形成を促進し、そして歯周（ｐａｒｏｄｏｎｔａｌ）問題をもたらす。また、歯の色をした充填剤が除去される場合、充填剤と歯物質との間の移行領域がほとんど目に見えないので、多すぎる健康な歯物質が除去されるか、またさもなければ充填剤の残存が見逃されるかのいずれかのことが、しばしば起こる。同様の問題は、歯の色をした修復物の接着のために歯の色をした固定材料を使用する場合に生じる。
【０００３】
ＥＰ  ０  ６１０  ０７２  Ａ２は、サーモクロミック材料を含み、かつ使用の間に色を変化することにより清浄時間を示す、歯ブラシに関する。
【０００４】
ＵＳ  ４，９５７，９４９は、ロウおよび中に均一に分散した顆粒状サーモクロミック材料を含むマスターバッチであって、高分子量の親水性物質でコートされたマスターバッチを開示する。このマスターバッチは、高温および高圧においてさえも、そのサーモクロミック特性を失うことなく熱可塑性樹脂に組み込まれることができると言われている。この色素含有熱可塑性樹脂は、歯ブラシの製造に特に適切であると言われる。
【０００５】
ＵＳ  ５，４３１，６９７は、サーモクロミック色素を含む、オレフィンポリマーをベースとする組成物を開示する。この色素は、好ましくは、顆粒状形態で使用され、その顆粒状形態は、ポリマーと色素とを混合し、そしてそのポリマーを架橋することによって得られ得る。得られた顆粒状材料は、熱可塑性樹脂との混合に特に適切であると言われ、次いでその材料は、色が変化する歯ブラシを生じるようにさらに処理され得る。
【０００６】
ＵＳ  ３，６１９，２５４は、多層物品を開示しており、その多層物品は、ベース層および少なくとも１つの保護層に加えて、サーモクロミック層を備え、このサーモクロミック層は、液晶性サーモクロミック色素を含む。この物品は、体温の測定のために、矩形帯状片の形態で適切であると言われる。
【０００７】
ＵＳ  ４，０２２，７０６は、粘性水中油エマルジョンの形態のサーモクロミック液晶プリンティング色素を開示し、それは、フィルムおよびラミネートのインプリンティングに特に適切であると言われる。このプリンティング色素は、フィルム上に沈着され、フィルム中に組み込まれない。
【０００８】
歯科材料が、ＵＳ  ５，１６２，１３０に開示され、その着色は、ＵＶ光照射およびその後の加熱によって調節され得る。この材料は、永久的変色を起こし、そして無色の歯科材料または歯の色をした歯科材料の一時的可視化には適切ではない。
【０００９】
ＤＥ  １９５  ０２  ７５１  Ａ１は、歯科理工学用のプラスチック模型の製造のためのプロセスを開示し、その模型は、ハイコントラストの有色表面を特徴とする。これは、例えば、その模型の表面にサーモクロミック色素を組み込むことによって達成される。
【００１０】
サーモクロミック色素を含む歯科材料は、現在公知ではない。
【００１１】
【発明が解決しようとする課題】
本発明の目的は、歯科材料を作製することであって、その歯科材料の色が、その材料を天然の歯物質と視覚的に区別し得るように単純な様式で一時的に変化され得、そしてそれがまた、その歯科材料の加工に十分な期間の後にその本来の色を呈する、歯科材料を作製することである。
【００１２】
【課題を解決するための手段】
この目的は、歯科材料であって、少なくとも１つの重合可能なエチレン性不飽和モノマーおよび少なくとも１つの、低温重合、熱重合および／または光重合用の開始剤に加えて、少なくとも１つのサーモクロミック色素を含む、歯科材料によって達成される。
【００１３】
本発明は、少なくとも１つの重合可能なエチレン性不飽和モノマーおよび少なくとも１つの、低温重合、熱重合および／または光重合用の開始剤を含む歯科材料であって、少なくとも１つのサーモクロミック色素をさらに含むことを特徴とする、歯科材料を提供する。
【００１４】
１つの実施形態において、モノマーとして、一官能性メタクリレートおよび／または多官能性メタクリレートを含むことを特徴とする歯科材料を提供し得る。
【００１５】
別の実施形態において、１０重量％を超えるモノマーを含むことを特徴とする歯科材料を提供し得る。
【００１６】
別の実施形態において、０．０１〜２重量％のサーモクロミック色素を含むことを特徴とする歯科材料を提供し得る。
【００１７】
さらに別の実施形態において、体温では無色でありかつ冷却の際に色の可逆的変化を起こす、サーモクロミック色素を含むことを特徴とする歯科材料を提供し得る。
【００１８】
好ましい実施形態において、上記サーモクロミック色素が２９℃以下の温度で変色することを特徴とする歯科材料を提供し得る。
【００１９】
さらに好ましい実施形態において、上記サーモクロミック色素が４０〜６０℃の温度で変色することを特徴とする歯科材料を提供し得る。
【００２０】
別の実施形態において、上記サーモクロミック色素が電子供与体および電子受容体を含むことを特徴とする歯科材料を提供し得る。
【００２１】
別の実施形態において、上記サーモクロミック色素が酸応答成分および酸性成分を含むことを特徴とする歯科材料を提供し得る。
【００２２】
別の実施形態において、前記サーモクロミック色素が液晶コレステロール誘導体を含むことを特徴とする歯科材料を提供し得る。
【００２３】
さらに別の実施形態において、有機フィラーおよび／または無機フィラーを含むことを特徴とする歯科材料を提供し得る。
【００２４】
好ましい実施形態において、１０〜９０重量％のフィラーを含むことを特徴とする歯科材料を提供し得る。
【００２５】
別の実施形態において、以下：
（ａ）１０重量％より多く９９．９８重量％までの重合可能なモノマー；および／または
（ｂ）０．０１〜２重量％のサーモクロミック色素；および／または
（ｃ）０．０１〜５重量％の重合開始剤；および／または
（ｄ）０重量％から８９．９８重量％未満までのフィラー
を含むことを特徴とする歯科材料を提供し得る。
【００２６】
好ましい実施形態において、０．０１〜５重量％のさらなる添加剤を含むことを特徴とする歯科材料を提供し得る。
【００２７】
さらに好ましい実施形態において、以下：
（ａ）２０重量％より多く９０重量％までの重合可能なモノマー；および／または
（ｂ）０．１〜０．５重量％のサーモクロミック色素；および／または
（ｃ）０．１〜３重量％の重合開始剤；および／または
（ｄ）１０〜８０重量％のフィラー
を含むことを特徴とする歯科材料を提供し得る。
【００２８】
なおさらに好ましい実施形態において、以下：
（ｄ）２０〜７０重量％のフィラー
を含むことを特徴とする歯科材料を提供し得る。
【００２９】
本発明はまた、歯科材料を作製するためのサーモクロミック色素の使用を提供する。
【００３０】
別の局面において、歯科材料を作製する方法であって、サーモクロミック色素を使用する工程を包含する方法が提供される。
【００３１】
【発明の実施の形態】
歯科材料によって、患者の口における使用に（すなわち、例えば、歯科修復物として、歯科修復物の構成成分として）適切であるか、または患者の口において歯科修復物もしくは整形外科デバイスを固定するように作用する、材料を意味する。
【００３２】
サーモクロミック色素によって、温度に応じてその色が可逆的に変化する、無機物質または好ましくは有機物質を意味する。
本発明に従い、約３７℃の温度で無色であり、かつ加熱の際、また好ましくは冷却の際に変色する（すなわち、天然の歯の物質から明確に識別され得る色を呈する）サーモクロミック色素が好ましい。従って、約３７℃の温度では、歯科材料の色は、その固有の色により決定される。
【００３３】
２９℃以下、好ましくは５〜２９℃、特に１２〜２９℃、そして非常に特に好ましくは２０〜２９℃の温度で変色するサーモクロミック色素、または４０℃以上、好ましくは４０〜６０℃、特に４５〜５５℃の温度で変色する材料が特に好ましい。
【００３４】
さらに、赤色、青色または黒色を呈し、従って天然の歯の物質から特によく識別され得る色素が好ましい。
【００３５】
電子供与体および電子受容体を含む色素、または酸反応性成分および酸性成分を含むサーモクロミック色素が好ましい。
【００３６】
電子放出色原体（電子供与体）および電子受容体の混合物は、電子供与体および電子受容体を基礎とするサーモクロミック色素として特に適切である。好ましい電子供与体は、以下である：置換フェニルメタン、フルオラン類（例えば、３，３’−ジメトキシ−フルオラン、３−クロロ−６−フェニルアミノフルオラン、３−ジエチルアミノ−６−メチル−７−クロロフルオラン、３−ジエチル−７，８−ベンゾフルオラン、３，３’，３’’−トリス（ｐ−ジ−メチルアミノフェニル）フタリド、３，３’−ビス（ｐ−ジメチル−アミノフェニル）−７−フェニルアミノフルオランおよび３−ジエチルアミノ−６−メチル−７−フェニルアミノ−フルオラン）、インドリルフタリド類、スピロピラン類およびクマリン類、ならびにこれらの物質の混合物。
【００３７】
特に適切な電子受容体としては、フェノール類、アゾール類、有機酸および有機酸のエステルならびに有機酸の塩が挙げられる。フェノール類として挙げられ得る例は、フェニルフェノール、ビスフェノールＡ、クレゾール、レゾルシノール、クロロルシノール（ｃｈｌｏｒｏｌｕｃｉｎｏｌ）、フェノール、フェノールオリゴマー、β−ナフトール、１，５−ジヒドロキシナフタレン、ピロカテコール、ピロガロール、およびｐ−クロロフェノール  ホルムアルデヒド縮合物の三量体である。アゾールとして挙げられ得る例は、ベンゾ−トリアゾール（例えば、５−クロロベンゾトリアゾール、４−ラウリルアミノスルホ−ベンゾトリアゾール、５−ブチルベンゾトリアゾール、ジベンゾベンゾトリアゾール、２−オキシ−ベンゾトリアゾール、５−エトキシ−カルボニルベンゾトリアゾール、５，５’−メチレン−ビスベンゾトリアゾール）、イミダゾール（例えば、オキシベンズイミダゾール）およびテトラゾールである。有機酸は、例えば、芳香族カルボン酸、および脂肪族カルボン酸ならびにその置換された誘導体を含む。芳香族カルボン酸の例は、サリチル酸、メチレンビスサリチル酸、β−レゾルシル酸、没食子酸、安息香酸、ｐ−オキシ安息香酸（ｐ−ｏｘｙ−ｂｅｎｚｏｉｃ  ａｃｉｄ）、ピロメリト酸、β−ナフトエ酸、タンニン酸、トルイル酸、トリメリト酸、フタル酸、テレフタル酸およびアントラニル酸（ａｎｔｈｒａｎａｌｉｃａｃｉｄ）である。脂肪族カルボン酸の例は、１〜２０個の炭素原子、好ましくは３〜１５個の炭素原子を有する酸（例えば、ステアリン酸、１，２−ヒドロキシステアリン酸、酒石酸、クエン酸、シュウ酸、およびラウリン酸）である。エステルの例は、アルキル基が１〜６個の炭素原子を含む芳香族カルボン酸のアルキルエステル（たとえば、没食子酸ブチル、ｐ−ヒドロキシ安息香酸エチルおよびサリチル酸メチル）である。塩として挙げられ得る例は、上記の酸のアンモニウム塩および金属塩である。金属塩は、例えば、リチウム塩、ナトリウム塩、カルシウム塩、マグネシウム塩、アルミニウム塩、亜鉛塩、スズ塩、チタン塩およびニッケル塩を含む。特に好ましい電子受容体は、１，２−ヒドロキシステアリン酸、酒石酸およびクエン酸である。上記の電子受容体は、単独でか、または互いに混合されて使用され得る。さらに、サーモクロミック材料は、それ自体で使用され得るかまたはミクロカプセル化された形態で使用され得る。この型の適切な色素は、米国特許第４，９５７，９４９号に記載される。
【００３８】
酸反応性色原体物質および酸性物質（酸成分）の混合物は、酸反応性成分および酸性成分を基礎とするサーモクロミック色素として好ましい。
【００３９】
好ましい酸反応性物質は、トリフェニルメタンフタリド類、フタリド類、フタラン類、アシル−ロイコメチレンブルー化合物、フルオラン類、トリフェニルメタン類、ジフェニルメタン類、スピロピラン類およびこれらの物質の誘導体である。例示的な化合物は、３，６−ジメトキシフルオラン、３，６−ジ−ブトキシフルオラン、３−ジエチルアミノ−６，８−ジメチルフルオラン、３−クロロ−６−フェニルアミノ−フルオラン、３−ジエチルアミノ−６−メチル−７−クロロ−フルオラン、３−ジエチル−アミノ−７，８−ベンゾフルオラン、２−アニリノ−３−メチル−６−ジエチルアミノ−フルオラン、３，３’，３’’−トリス（ｐ−ジメチルアミノ−フェニル）フタリド、３，３’−ビス（ｐ−ジメチル−アミノフェニル）フタリド、３−ジエチルアミノ−７−フェニル−アミノフルオラン、３，３−ビス（ｐ−ジエチルアミノ−フェニル）−６−ジメチルアミノ−フタリド、３−（４−ジエチルアミノフェニル）−３−（１−エチル−２−メチルインドール−３−イル）フタリド、３−（４−ジエチルアミノ−２−メチル）フェニル−３−（１，２−ジメチルインドール−３−イル）フタリドおよび２’−（２−クロラニリノ）−６’−ジブチルアミノ−スピロ−［フタリド−３，９’−キサンテン］である。
【００４０】
好ましい酸性物質は、１，２，３−ベンゾトリアゾール類、フェノール類、チオウレア類、オキソ芳香族カルボン酸類、およびこれらの物質の誘導体である。例示的な化合物は、５−ブチルベンゾトリアゾール、ビスベンゾトリアゾール−５−メタン、フェノール、ノニルフェノール、ビスフェノールＡ、ビスフェノールＦ、２，２’−ビフェノール、β−ナフトール、１，５−ジヒドロキシナフタレン、アルキル−ｐ−ヒドロキシ安息香酸およびフェノール樹脂オリゴマーである。これらの色素は、同様に、それ自体で使用され得るか、またはミクロカプセル化形態で使用され得る。この型の適切な色素は、米国特許第５，４３１，６９７号に記載され、そしてＤａｉｎｉｃｈｉｓｅｉｋａ  Ｃｏｌｏｒ＆Ｃｈｅｍｉｃａｌｓ  Ｃｏ．，Ｌｔｄという業者から、例えばＹｅｌｌｏｗ  ＰＰ−０２０（登録商標）の商品名で、Ｈｏｄｏｇａｙａ  Ｃｈｅｍｉｃａｌ  Ｃｏ．，Ｌｔｄ．またはＭａｔｓｕｉ  Ｓｈｉｋｉｓｏ  Ｃｈｅｍｉｃａｌ  Ｃｏ．，Ｌｔｄ．から、例えば、Ｐｈｏｔｏｐｉａ  Ｙｅｌｌｏｗ（登録商標）またはＣｈｅｏｍｉｃｏｌｏｒ  Ｆａｓｔ  Ｂｌｕｅ  Ｓ−１７（登録商標）の商品名で入手され得る。
【００４１】
さらなる好ましいサーモクロミック色素は、液晶性コレステロール誘導体（例えば、コレステロールのアルカン酸（ａｌｋａｎｉｃ  ａｃｉｄ）エステルおよびアラルカン酸（ａｒａｌｋａｎｉｃ  ａｃｉｄ）エステル、コレステロールカーボメートのアルキルエステル）およびこれらの混合物であり、特に、１〜２４個の炭素原子を有するアルキルおよびアルカン酸基を有する誘導体である。９〜２２個の炭素原子を有するアルカン酸または安息香酸基およびアルキル部分に１〜３個の炭素原子を有するアラルカン酸基を含むコレステロールエステルおよびその誘導体は、特に好ましい。コレステロールカーボネートエステルの場合、Ｃ1〜Ｃ20アルキル基を有するコレステロールカーボネートエステルおよびその誘導体が好ましい。この型の適切な化合物は、米国特許第３，６１９，２５４号に記載される。
【００４２】
さらなる好ましい液晶性コレステロール誘導体は、コレステロールクロリド、コレステロールブロミド、コレステロールアセテート、コレステロールオレアート、コレステロールカプリレート、コレステロールオレイルカーボネート、これらの混合物およびこれらの色素と以前に挙げたコレステロール誘導体との混合物である。これらの色素および他の色素は、米国特許第４，０２２，７０６号および同第３，６００，０６０号に記載される。適切な色素は、Ｄａｖｉｓ  Ｌｉｑｕｉｄ  Ｃｒｙｓｔａｌｓ，Ｉｎｃ．，ＵＳＡという業者から、Ｃｈｒｏｍａｚｏｎｅ（登録商標）という商品名で入手され得る。
【００４３】
サーモクロミック色素は、好ましくは、歯科材料の全質量に対して、０．０１〜２重量％の量で、特に好ましくは０．１〜０．５重量％、そして非常に特に好ましくは約０．２重量％の量で使用される。
【００４４】
本発明に従う歯科材料は、体温（すなわち、約３７℃）で無色（すなわち、着色していない）であり、そして加熱また好ましくは冷却により変色し得る。これは、例えば、患者を、冷たい液体または温かい液体で、歯科医による処置の前または処置の間にリンスすることにより、または問題の歯を歯科医にエアジェットで冷却させることにより起こり得る。次いで着色した歯科材料は、天然の歯物質から十分に認識され得、従って標的として（ｉｎ  ａ  ｔａｒｇｅｔｅｄ  ｗａｙ）歯科医により作業され得る。
【００４５】
サーモクロミック材料に加えて、本発明に従う歯科材料は、結合剤として少なくとも１つのエチレン性不飽和モノマーおよび熱（ｈｏｔ）重合、低温（ｃｏｌｄ）重合または好ましくは光重合の少なくとも１つの開始剤を含む。さらに、歯科材料はまた、好ましくは有機フィラーおよび／または無機フィラーを含む。
【００４６】
歯科材料に使用され得る全ての結合剤（特に、単独でかまたは混合物で使用され得る単官能性メタクリレートまたは多官能性メタクリレート）は、重合性有機結合剤として適切である。例示的な結合剤としては、メチルメタクリレート、イソブチルメタクリレート、シクロヘキシルメタクリレート、テトラエチレングリコールジメタクリレート、トリエチレングリコールジメタクリレート、ジエチレングリコールジメタクリレート、エチレングリコールジメタクリレート、ポリエチレングリコールジメタ−アクリレート、ブタンジオールジメタクリレート、ヘキサンジオールジメタクリレート、デカンジオールジメタクリレート、ドデカンジオールジメタクリレート、ビスフェノール−Ａ−ジメタクリレート、トリメチロールプロパントリメタクリレート、２，２−ビス−［４−（２−ヒドロキシ−３−メタクリルオキシプロポキシ）−フェニル］−プロパン（ビス−ＧＭＡ）、ならびにイソシアネート類の反応生成物、特にジイソシアネート類および／またはトリイソシアネートならびにＯＨ基含有メタクリレートである。これらの例は、１ｍｏｌのヘキサメチレンジイソシアネートと２ｍｏｌの２−ヒドロキシエチレンメタクリレートとの反応生成物、１ｍｏｌのトリ−（６−イソシアナトヘキシル）ビウレットと３ｍｏｌの２−ヒドロキシエチルメタクリレートとの反応生成物、および１ｍｏｌの２，２，４−トリメチル−ヘキサメチレンジイソシアネートと２ｍｏｌの２−ヒドロキシ−エチルメタクリレートとの反応生成物であり、これらを、以下でウレタンジメタクリレートと呼ぶ。歯科材料中のこれらの大部分の長鎖の化合物の割合は、１０重量％と８０重量％との間で変化する。
【００４７】
２，２−ビス−［４−（２−ヒドロキシ−３−メタ−アクリルオキシプロポキシ）−フェニル］−プロパン（ビスフェノール−Ａ−ジグリシジルジメタ−アクリレート、ビス−ＧＭＡ）、７，７，９−トリメチル−４，１３−ジオキソ−３，１４−ジオキサ−５，１２−ジアザヘキサデカン−１，１６−ジオキシ−ジメタクリレート、トリエチレングリコールジメタクリレート、１，１０−デカンジオールジメタクリレートおよびこれらのモノマーの混合物は、特に好ましい。
【００４８】
ペルオキシド類（特に、ｔ−ブチルペルオキシド、ジベンゾイルペルオキシド、ジラウロイルペルオキシド、ｔｅｒｔ−ブチルペルオクトアートおよびｔｅｒｔ−ブチルペルベンゾアート）は、熱硬化系のための開始剤として好ましい。さらに、２，２’−アゾイソブチロニトリル（ＡＩＢＮ）、ベンゾピナコールおよび２，２’−ジアルキルベンゾピナコールもまた適切である。熱硬化歯科材料は、インレー（ｉｎｌａｙ）およびアンレーの作製のために特に適切である。
【００４９】
ラジカル供給系（例えば、過酸化ベンゾイル、過酸化ラウロイル、または好ましくは過酸化ジベンゾイル）が、アミン（例えば、Ｎ，Ｎ−ジメチル−ｐ−トルイジン、Ｎ，Ｎ−ジヒドロキシエチル−ｐ−トルイジンまたは他の構造的に関連するアミン）と共に、低温重合のための開始剤として使用される。
【００５０】
アミンおよび過酸化物は、通常、歯科材料の異なる２つの成分にわたって分配される。アミン含有ベースペーストと過酸化物含有開始剤ペーストとの混合の際に、アミンと過酸化物との反応によってラジカル重合が開始される。
【００５１】
例えば、ベンゾフェノンおよびその誘導体、ならびにベンゾインおよびその誘導体が、光重合のための開始剤として使用され得る。さらに好ましい光開始剤は、α−ジケトン（例えば、９，１０−フェナントレンキノン、ジアセチル、フリル、アニシル（ａｎｉｓｉｌ）、４，４’−ジクロロベンジル、４，４’−ジアルコキシベンジル、フェニルプロパンジオンおよびアシルホスフィンオキシド）である。カンファーキノンが、特に好ましく使用される。光重合は、好ましくは、４００〜５００ｎｍの範囲の波長の光を照射することによって開始される。
【００５２】
低温開始剤および光開始剤の組み合わせは、二重硬化（ｄｕａｌ−ｃｕｒａｂｌｅ）系のための開始剤として適切である。例として、ベースペーストはさらに光開始剤を含み得、その結果ベースペーストは、光硬化歯科材料として単独で、または光硬化歯科材料および自己硬化（ｓｅｌｆ−ｃｕｒｉｎｇ）歯科材料として開始剤ペーストと共に、のいずれかで使用され得る。カンファーキノンおよび過酸化ジベンゾイルを、上記のアミンと組み合わせて使用することが好ましい。
【００５３】
低温重合、特に光重合のための開始剤を含む歯科材料が好ましい。フィラー成分としては、特に、０．００５〜２．０μｍ、好ましくは０．１〜１μｍの平均粒子径を有する、ＳｉＯ2、ＺｒＯ2および／またはＴｉＯ2の混合酸化物に基づく非晶質球状の材料（例えば、ＤＥ−ＰＳ  ３２  ４７  ８００において開示されるような）、超微細フィラー（例えば、火成シリカ（ｐｙｒｏｇｅｎｉｃ  ｓｉｌｉｃａ）または沈殿シリカ）、ならびに０．０１〜２０μｍ、好ましくは０．５〜５μｍの平均粒子径を有するマクロフィラーまたはミニフィラー（例えば、石英、ガラスセラミックもしくはガラス粉末、ケイ酸バリウムガラス、フッ化ケイ酸バリウムガラスおよびケイ酸Ｌｉ／Ａｌガラス、バリウムガラス、アルミニウムまたはケイ素の酸化物）、ならびにＸ線不透過フィラーが適切である。ミニフィラーによって、０．５〜１．５μｍの粒子径を有するフィラーが意味され、そしてマクロフィラーによって、１０〜２０μｍの粒子径を有するフィラーが意味される。
【００５４】
適切なＸ線不透過フィラー（その平均粒子径は、５．０μｍを超えるべきではない）は、ＤＥ−ＯＳ  ３５  ０２  ５９４に記載される。三フッ化イッテルビウムが特に好ましい。
【００５５】
（Ａ）二酸化ケイ素と、２０モル％までのＩ族、ＩＩ族、ＩＩＩ族およびＩＶ族の周期系の少なくとも１つの元素の酸化物との非晶質球状粒子であって、そして１．５０〜１．５８の屈折率を有し、かつ０．１〜１．０μｍの平均一次粒子径を有する非晶質球状粒子と、（Ｂ）１．５０〜１．５８の屈折率を有し、かつ０．５〜５．０μｍの平均粒子径を有する、石英、ガラスセラミックもしくはガラス粉末またはそれらの混合物との混合物が、フィラーとして好ましく使用される。
【００５６】
無機フィラー（Ａ）は、好ましくは、酸化ストロンチウムおよび／または酸化ジルコニウムを、Ｉ族、ＩＩ族、ＩＩＩ族およびＩＶ族の周期系の金属の酸化物として含む。平均一次粒子径は、好ましくは、０．１５〜０．５μｍの範囲にあり、そして無機フィラー（Ａ）の屈折率は、好ましくは１．５２と１．５６との間である。特に好ましい値は、１．５３±０．０１である。（Ａ）型のフィラーは、ＤＥ−ＰＳ  ３２  ４７  ８００に記載される。（Ａ）型のフィラーはまた、１〜３０μｍの平均粒子径を有する凝塊の混合物として焼結されて存在し得る。
【００５７】
無機フィラー（Ｂ）の平均一次粒子径は、好ましくは、１．０μｍと２．０μｍとの間にあり、そして特に好ましくは、１．０μｍと１．５μｍの間にあるが、屈折率は、好ましくは、１．５２と１．５６との間の値を示す。フィラー混合物はまた、使用され得る。１．１〜１．３μｍの範囲の平均粒径を有するケイ酸Ｂａガラス、ならびに１．１〜１．３μｍの範囲の平均粒径を有するケイ酸Ｓｒガラス、および１．０〜１．６μｍの平均粒径を有するケイ酸Ｌｉ／Ａｌガラスもまた、本発明に従って好ましい。このような粉末は、例えば、Ｒｅｉｍｂｏｌｄ＆Ｓｔｒｉｃｈ，Ｃｏｌｏｇｎｅ社からのＲＳ超微細ミルを用いて微粉砕することによって得られ得る。
【００５８】
必要に応じて、フィラー（Ａ）とフィラー（Ｂ）との混合物はまた、増加したＸ線耐久性を達成するためのさらなるフィラー（Ｃ）および／または粘度を調節するためのフィラー（Ｄ）を含み得る。超微細シリカ、火成シリカまたは湿式沈殿シリカが、フィラー（Ｄ）として好ましい。フィラー（Ｄ）の量は、この歯科材料に対して最大５重量％である。
【００５９】
さらに好ましいフィラーは、ＤＥ  ４０  ２９  ２３０に記載される。
【００６０】
無機フィラーは、好ましくはシラン処理される。特に、α−メタクリルオキシプロピルトリメトキシシランおよびγ−メタクリルオキシプロピルトリメトキシシランならびにそれ自体公知の類似の物質は、接着促進剤として好ましい。
【００６１】
さらに、微粒子化スプリッター（ｓｐｌｉｔｔｅｒ）またはビーズ重合体（これは、既に記載されたモノマーのホモポリマーまたはコポリマーであり得る）が、この歯科材料中に組み込まれ得る。これらのホモポリマーまたはコポリマーは、それらの部分について、記載された無機フィラー（Ｘ線不透過体を含む）で充填され得る。さらに、この歯科材料は、通常の着色剤および安定剤を含み得る。
【００６２】
本発明に従う好ましいサーモクロミック（ｔｈｅｒｍｏｃｈｒｏｍｉｃ）色素は、最も変化に富む歯科材料に適合性であり、そして特に無色または歯の色をした歯科材料に組み込まれる際に有利であることが判る。なぜならこれらは、本質的に、この材料の色における目に見える変化を引き起こさないからである。この歯科材料は、色の変化の持続的な可逆性によって特徴付けられ、これは、この材料の硬化によって悪影響を受けない。さらに、色の変化は、早期の硬化の危険性なく誘導され得る。
【００６３】
本発明の意味における歯科材料は、特に、シーラー、持続性充填材料および一時的充填材料、インレーのためのセメント、アンレー、クラウンならびにブリッジであり、特に歯科矯正のためのセメント（ＫＦＯセメント）（すなわち、ブラケットおよび歯の装具を固定するためのセメント）、バーニッシュ（例えば、フッ化バーニッシュなど）、スタンプ構築材料、プラーク指示薬ならびに接着剤である。接着剤は、一般的に充填されていないが、セメントは、一般的にフィラーを含む。接着剤は、象牙質と修復物との間の結合促進剤として作用し、セメントと組み合わせて使用され得る。無水歯科材料、特に溶媒を含まない歯科材料が好ましい。
【００６４】
サーモクロミック色素の存在のために、シーラー、接着剤およびバーニッシュの場合、歯科医師は、表面全体にわたる付着を確実にし得、そして充填材料およびセメントの場合、残留材料を目に見えるようにし、そして歯科材料と天然の歯の物質とを確実に区別する。
【００６５】
本発明に従う歯科材料は、好ましくは、１０重量％より多い、特に好ましくは２０重量％よりも多い、重合可能なモノマーを含む。フィラー含量は、好ましくは１０〜９０重量％の範囲にある。この歯科材料は、色素、重合開始剤、ならびに必要に応じてフィラーおよび添加物を、成分の均一な混合物が得られるまでバインダー中で作用させることによって作製される。
【００６６】
以下の組成の材料が、非常に特に好ましい：
（ａ）＞１０〜９９．９８重量％、好ましくは、＞２０〜９０重量％の重合可能なモノマー；および／または
（ｂ）０．０１〜２重量％、好ましくは、０．１〜０．５重量％のサーモクロミック色素；および／または
（ｃ）０．０１〜５重量％、好ましくは、０．１〜３重量％の重合開始剤；および／または
（ｄ）０〜＜８９．９８重量％、好ましくは、１０〜８０重量％、そして非常に特に好ましくは、２０〜７０重量％のフィラー；および／または
（ｅ）必要に応じて、０．０１〜５重量％のさらなる添加物。
【００６７】
添加物によって、慣習的に添加される物質（例えば、安定剤、ＵＶ吸収剤、重合抑制剤、色素、顔料および潤滑剤）が意味される。
【００６８】
フィラー含有量は、歯科材料の所望の使用によって確固として決定される。接着剤としての使用のためには、フィラーを含まない材料が好ましく、充填材料は、好ましくは、６０〜８５重量％のフィラーを含み、そしてセメントは、好ましくは、５０〜８０重量％のフィラーを含む。
【００６９】
本発明は、実施例を参照して以下により詳細に説明される。実施例において使用される色素は、サーモクロミック色素として、酸反応性成分と酸性成分または電子供与体と電子受容体のいずれかを含む。実施例において引用される量は、他に記載しない限り重量パーセンテージである。
【００７０】
【実施例】
（実施例１）
（光硬化充填材料）
光硬化充填材料を作製するために、０．２％（この割合および以下の割合は、他で述べない限り、歯科材料の総質量に関係する）のＣｈｒｏｍａｚｏｎｅ  Ｒｅｄ（登録商標）（サーモクロミック色素；Ｄａｖｉｓ  Ｌｉｑｕｉｄ  Ｃｒｙｓｔａｌｓ；この色素の発色特性は、電子供与体／電子受容体相互作用に基づく）を、以下に定める組成の２１．１％のモノマー混合物の中に分散剤により分散させた。次いで、この混合物を、５１．７％のケイ酸バリウムガラス粉末、５％のフルオロケイ酸バリウムガラス粉末、５％の火成シリカおよび１７％の三フッ化イッテルビウムを用いて処理して、均質なコンポジットを作製した。これを、４００〜５００ｎｍの波長の光を用いる３分間の照射により硬化させた。硬化した材料は、２９℃にて色の変化を示した。この材料は２９℃未満の温度で赤に着色されており、そして温度を２９℃よりも上昇させた後には、この赤い発色は消失し、そしてこの材料は、再びその固有の色を示した。この手順は、所望される回数、繰り返され得る。
【００７１】
（モノマー混合物）
Ｂｉｓ−ＧＭＡ                                        ４２．１％
７，７，９−トリメチル−４，１３−ジオキソ−
３，１４−ジオキサ−５，１２−ジアザヘキサデカン−
１，１６−ジオキシ−ジメタクリレート
（ジウレタンジメタクリレート）                        ３７％
トリエチレングリコールジメタクリレート                ２０％
カンファーキノン                                      ０．３％
ヒドロキノンモノエチルエーテル                        ０．１％
エチル−４−ジメチルアミノベンゾエート                ０．５％
この割合は、モノマー混合物の質量に関係する。
【００７２】
（実施例２）
（光硬化充填材料）
実施例１を、サーモクロミック色素であるＣｈｒｏｍａｚｏｎｅ  Ｂｌｕｅ（登録商標）（Ｄａｖｉｓ  Ｌｉｑｕｉｄ  Ｃｒｙｓｔａｌｓ）を用いて繰り返した。この成分を、ロールミル（ｒｏｌｌ  ｍｉｌｌ）でお互いに混合し、そしてこのコンポジットを、実施例１に記載されるように硬化させた。硬化した材料は、２９℃にて色の可逆的変化を示した。この材料は、２９℃未満の温度で青に着色されており、そして２９℃を超える温度では、この材料は、歯の色に着色された。
【００７３】
（実施例３）
（二重硬化充填材料）
開始剤およびベースペースト（ｂａｓｅ  ｐａｓｔｅ）から構成される二重硬化コンポジットを作製するために、０．０５％ＰＳＤ−Ｏ（Ｓｈｉｎ−Ｎｉｓｓｏ  Ｋａｋｏ  Ｋ．Ｋ．製のＯｒａｎｇｅ顔料）を、以下に定める組成の２６．４５％のモノマー混合物の中に始めに分散させた。次いで、４３．５％のシラン処理したケイ酸バリウムガラス粉末、５％のフルオロケイ酸バリウムガラス粉末および２５％の三フッ化イッテルビウムを、この分散物に入れ込み、そして均質なペーストを作製した。
【００７４】
（ベースペーストのモノマー混合物）
Ｂｉｓ−ＧＭＡ                                        ４９．２％
７，７，９−トリメチル−４，１３−ジオキソ−
３，１４−ジオキサ−５，１２−ジアザヘキサデカン−
１，１６−ジオキシ−ジメタクリレート
（ジウレタンジメタクリレート）                        ２４．８％
トリエチレングリコールジメタクリレート                ２４．７％
カンファーキノン                                      ０．３％
エチル−４−ジメチルアミノベンゾエート                ０．４％
２，６−ジ−ｔｅｒｔ．−ブチル−ｐ−クレゾール        ０．１％
Ｎ，Ｎ−３，５−ジ−ｔｅｒｔ．−ブチルアニリン        ０．５％
この割合は、モノマー混合物の質量に関係する。
【００７５】
開始剤ペーストを作製するために、０．０５ＰＳＤ−Ｏを、以下に定める組成の２８．７５％のモノマー混合物に分散させた。次いで、この分散物を、４６．２％のシラン処理したケイ酸バリウムガラス粉末および２５％の三フッ化イッテルビウムを用いて処理して、均質なペーストを作製した。
【００７６】
（開始剤ペーストのモノマー混合物）
ビスフェノール−Ａ−ジグリシジルジ−
メタクリレート（ｂｉｓ−ＧＭＡ）                      ５０．０％
７，７，９−トリメチル−４，１３−ジオキソ−
３，１４−ジオキサ−５，１２−ジアザヘキサデカン−
１，１６−ジオキシ−ジメタクリレート
（ジウレタンジメタクリレート）                        ２４．２％
トリエチレングリコールジメタクリレート                ２４．２％
過酸化ベンゾイル                                      １．５％
２，６−ジ−ｔｅｒｔ．−ブチル−ｐ−クレゾール        ０．１％
この割合は、モノマー混合物の質量に関係する。
【００７７】
ベースペーストと開始剤ペーストとの等比率の混合後、混合物を、室温にて３分以内に完全に硬化させた。硬化した材料は、３０℃にて色の可逆的変化を示した。この材料は、この温度未満で、オレンジに着色されており、そしてより高い温度では、この材料は、そのやや白い固有の色を示した。
【００７８】
（実施例４）
（歯科用シーリング（ｓｅａｌｉｎｇ）材料）
シーリング材料を作製するために、０．８％マイクロカプセル型サーモクロミック色素である、Ｃｈｒｏｍｉｃｏｌｏｒ（登録商標）Ｆａｓｔ  Ｂｌｕｅ  Ｓ−１７（酸反応性発色物質およびフェノール酸の混合物；Ｍａｔｓｕｉ  Ｓｈｉｋｉｓｏ  Ｃｈｅｍｉｃａｌ  Ｃｏ．製）を、５９．２％のビスフェノール−Ａ−ジグリシジルジメタクリレート（ｂｉｓ−ＧＭＡ）、３９．２％のトリエチレングリコールジメタクリレート、０．３％のカンファーキノン、０．１％のヒドロキノンモノ−エチルエーテルおよび０．４％のエチル−（４−ジメチルアミノ）−ベンゾエートの混合物中で分散剤により分散させた。４００〜５００ｎｍの波長範囲内にある青色の光を用いる３分間の照射により硬化を行った。この材料は、２５℃にて色の可逆的変化を示した。この温度未満では、この材料は青に着色されており、そしてより高い温度では、この材料は実質的に無色である。この材料は，クラックシーラー（ｃｒａｃｋ  ｓｅａｌｅｒ）としての用途に特に適している。
【００７９】
（実施例５）
（歯科用ＫＦＯセメント）
ＫＦＯセメントを調製するために、１．０％のマイクロカプセル型サーモクロミック色素である、Ｃｈｒｏｍｉｃｏｌｏｒ  Ｙｅｌｌｏｗ  Ｓ−１７（フェノール酸成分を有するサーモクロミック酸反応性発色成分；Ｍａｔｓｕｉ  Ｓｈｉｋｉｓｏ  Ｃｈｅｍｉｃａｌ  Ｃｏ．製）を、ロールミルで、以下により詳細に記載される、８７．８％のモノマー混合物の中へと入れ込んだ。次いで、この混合物を、１１．２％のシラン処理したバリウムガラス粉末と反応させた。
【００８０】
（モノマー混合物）
Ｂｉｓ−ＧＭＡ                                        ６４．９％
７，７，９−トリメチル−４，１３−ジオキソ−
３，１４−ジオキサ−５，１２−ジアザヘキサデカン−
１，１６−ジオキシ−ジメタクリレート
（ジウレタンジメタクリレート）                        １９．８％
１，１０−デカンジオールジメタクリレート              １４．９％
カンファーキノン                                      ０．３％
２，６−ジ−ｔｅｒｔ．−ブチル−ｐ−クレゾール        ０．１％
この割合は、モノマー混合物の質量に関係する。
【００８１】
セメントの硬化を、４７０ｎｍでの青色光による４０秒間の照射により行った。このセメントを、ブラケットの固定のために歯の上に沈着させ、そして４００〜５００ｎｍの範囲の波長の青色光の４０秒間の照射により硬化させた。この材料は、２０℃にて色の可逆的変化を示した。この温度未満では、この材料は黄色に着色されており、そしてこの温度を超えると、この材料はその固有色を示す。
【００８２】
本発明は、歯科材料であって、サーモクロミック色素を含み、かつ温度が変化する場合に色の可逆的変化を示し、その結果、天然の象牙質と区別され得る、歯科材料に関する。
【００８３】
【発明の効果】
本発明は、歯科材料であって、その歯科材料の色が、その材料を天然の歯物質と視覚的に区別し得るように単純な様式で一時的に変化され得、そしてそれがまた、その歯科材料の加工に十分な期間の後にその本来の色を呈する、歯科材料を提供し得る。